(57)【特許請求の範囲】
【請求項１】
正極層と負極層とが、セパレータ層および絶縁性接着層を介して積層され、前記正極層と前記負極層とが前記絶縁性接着層により接合された構造を有する積層体と、電解液とを備えた蓄電デバイスであって、
前記セパレータ層は、無機微粒子とバインダ樹脂を含み、
前記絶縁性接着層は、無機微粒子とバインダ樹脂を含み、かつ、
前記バインダ樹脂が、
(ａ)アクリル酸、アクリル酸誘導体、メタクリル酸、およびメタクリル酸誘導体からなる群より選ばれるモノマーであって、ＨＯＭＯが−１０．７１ｅＶ以下、ＬＵＭＯが２．７７ｅＶ以上のモノマーが重合してなる単独重合体、
(ｂ)アクリル酸、アクリル酸誘導体、メタクリル酸、およびメタクリル酸誘導体に属し、ＨＯＭＯが−１０．７１ｅＶ以下、ＬＵＭＯが２．７７ｅＶ以上のモノマーから選ばれる２種以上のモノマーが共重合してなる共重合体、
(ｃ)前記(ａ)の単独重合体のうち、種類が異なる２種以上の単独重合体の混合物、
(ｄ)前記(ｂ)の共重合体のうち、種類が異なる２種以上の共重合体の混合物、
(ｅ)前記(ａ)の単独重合体のうちの少なくとも１種と、前記(ｂ)の共重合体のうちの少なくとも１種の混合物、
からなる群より選ばれる少なくとも１種を主たる成分として含有し、かつ、
前記絶縁接着層の乾燥後の顔料体積濃度ＰＶＣが、前記セパレータ層の顔料体積濃度ＰＶＣよりも低いことを特徴とする蓄電デバイス。
ＰＶＣ＝（無機微粒子の体積）/（無機微粒子の体積＋バインダ樹脂の体積）
無機微粒子の体積＝無機微粒子の重量/無機微粒子の密度
バインダ樹脂の体積＝バインダ樹脂の重量/バインダ樹脂の密度
【発明の詳細な説明】
【技術分野】
【０００１】
本発明は、例えば、リチウムイオン二次電池、リチウムイオンキャパシタ、および電気二重層キャパシタなどの蓄電デバイスに関する。
【背景技術】
【０００２】
リチウムイオン二次電池、リチウムイオンキャパシタ、電気二重層キャパシタなどに代表される高エネルギー密度の蓄電デバイスは、例えば、シート状の集電箔（アルミニウム箔または銅箔など）に、活物質（活性炭、リチウム複合酸化物、炭素など）を塗工することにより形成されたシート状の電極を、電極間の接触による短絡を防ぐためのシート状のセパレータを介して積層することにより構成された蓄電要素と、電解液とが、外装体内に収容された構造を有している。
【０００３】
そのような蓄電デバイスの１つとして、電解質と多孔性セラミックスとを混合してバインダとともにフィルム状に形成したセラミックシートをセパレータ用材料として用い、正極層と負極層とを、上記セラミックシートを介して積層し、積層体を一括してホットプレスする工程を経て製造される積層型電池が提案されている（特許文献１）。
【０００４】
また、他の蓄電デバイスとして、図２３に示すように、活性炭電極２１０を接着した集電金属２２０を対向させるとともに、これらの間にセパレータ２３０および電解液（図示せず）を介在させ、さらに、集電金属２２０の最外周部に変成ポリプロピレンまたは変成ポリエチレンなどの熱接着部２４０を予め接着し、該熱接着部２４０を加熱して集電金属２２０を相互に接着し、密封してなる蓄電デバイス（電気二重層キャパシタ）が提案されている（特許文献２）。
【０００５】
さらに他の蓄電デバイスとして、セパレータ、集電体、分極性電極を、接着性を有する熱可塑性樹脂からなるガスケットによって一体化した蓄電デバイス（電気二重層キャパシタ）が提案されている（特許文献３）。
なお、特許文献３においては、ガスケットを構成する接着性を備えた熱可塑性樹脂として、極性官能基を有する熱可塑性樹脂を使用することが記載されている。
【０００６】
しかしながら、上記特許文献１の積層型電池の場合、電解質を混合したセラミックシートを正極層や負極層と積層する工程で、セラミックシートを単独で扱うことが必要になる場合があり、セラミックシートにはある程度以上の強度が求められる。しかし、セラミックシートの強度を確保しようとすると、セパレータの低抵抗（低イオン抵抗）化のために要求される、セラミックシートの薄層化や、セラミック粉体比率を高くすること（高ＰＶＣ化）が制約されるという問題点がある。すなわち、電解液、セラミック、およびバインダが共存するセラミックシートの強度を確保しようとすると、薄層化や高ＰＶＣ化が犠牲にされ、セパレータの低抵抗（低イオン抵抗）化を図るのが難しいという問題点がある。
【０００７】
また、上記特許文献２の蓄電デバイス（電気二重層キャパシタ）の場合、変性ポリプロピレンや変性ポリエチレンは、電解液の含浸性・浸透性が全くないため、積層前に予め電解液をセパレータ（および場合によっては電極）に含浸させておく必要があり、積層体形成後に電解液を後添加するような製造方法には対応できず、製造工程が複雑になり、高い生産性を実現することが困難であるという問題点がある。
【０００８】
また、上記特許文献３の電気二重層キャパシタの場合、接着層としてガスケットを使用するようにしているが、ガスケットを構成する熱可塑性樹脂は、電解液の含液性や浸透性は有していない。そのため上述の特許文献２の場合と同様に、積層体形成後に電解液を後添加するような製造方法には対応できず、高い生産性を実現することが困難であるという問題点がある。
【先行技術文献】
【特許文献】
【０００９】
【特許文献１】特開平６−２３１７９６号公報
【特許文献２】特開２００２−３１３６７９号公報
【特許文献３】特開２００５−１０９２９３号公報
【発明の概要】
【発明が解決しようとする課題】
【００１０】
本発明は、上記課題を解決するものであり、電解液の含液性や浸透性に優れ、かつ、耐酸化性や耐還元性に優れた絶縁性接着層を備えた、生産性や信頼性に優れた蓄電デバイスを提供することを目的とする。
【課題を解決するための手段】
【００１１】
リチウムイオン二次電池、リチウムイオンキャパシタ、および電気二重層キャパシタなどの蓄電デバイスの絶縁性接着層を構成する樹脂には、蓄電デバイスに用いられる正極電位に対して十分な耐酸化性、負極電位に対して十分な耐還元性を有するものであることが要求される。
しかしながら、これらを満足するものとして知られている材料は限られており、ＰＶＤＦ（ポリフッ化ビニリデン）などのフッ素系樹脂が主として用いられてきた。
【００１２】
このような状況下、発明者等は、蓄電デバイスに用いられる正極電位に対して十分な耐酸化性、負極電位に対して十分な耐還元性を有する樹脂材料について検討を行い、アクリル酸やアクリル酸誘導体の単独重合体や共重合体、メタクリル酸やメタクリル酸誘導体の単独重合体や共重合体などのうち、所定の条件を満たすものが、蓄電デバイスに用いられる正極電位に対して十分な耐酸化性、負極電位に対して十分な耐還元性を有していることを知った。
そして、この知見に基づいてさらに実験、検討を行い、本発明を完成するに至った。
【００１３】
すなわち、本発明の蓄電デバイスは、
正極層と負極層とが、セパレータ層および絶縁性接着層を介して積層され、前記正極層と前記負極層とが前記絶縁性接着層により接合された構造を有する積層体と、電解液とを備えた蓄電デバイスであって、
前記セパレータ層は、無機微粒子とバインダ樹脂を含み、
前記絶縁性接着層は、無機微粒子とバインダ樹脂を含み、かつ、
前記バインダ樹脂が、
(ａ)アクリル酸、アクリル酸誘導体、メタクリル酸、およびメタクリル酸誘導体からなる群より選ばれるモノマーであって、ＨＯＭＯが−１０．７１ｅＶ以下、ＬＵＭＯが２．７７ｅＶ以上のモノマーが重合してなる単独重合体、
(ｂ)アクリル酸、アクリル酸誘導体、メタクリル酸、およびメタクリル酸誘導体に属し、ＨＯＭＯが−１０．７１ｅＶ以下、ＬＵＭＯが２．７７ｅＶ以上のモノマーから選ばれる２種以上のモノマーが共重合してなる共重合体、
(ｃ)前記(ａ)の単独重合体のうち、種類が異なる２種以上の単独重合体の混合物、
(ｄ)前記(ｂ)の共重合体のうち、種類が異なる２種以上の共重合体の混合物、
(ｅ)前記(ａ)の単独重合体のうちの少なくとも１種と、前記(ｂ)の共重合体のうちの少なくとも１種の混合物、
からなる群より選ばれる少なくとも１種を主たる成分として含有し、かつ、
前記絶縁接着層の乾燥後の顔料体積濃度ＰＶＣが、前記セパレータ層の顔料体積濃度ＰＶＣよりも低いことを特徴としている。
ＰＶＣ＝（無機微粒子の体積）/（無機微粒子の体積＋バインダ樹脂の体積）
無機微粒子の体積＝無機微粒子の重量/無機微粒子の密度
バインダ樹脂の体積＝バインダ樹脂の重量/バインダ樹脂の密度
【発明の効果】
【００１４】
本発明の蓄電デバイスにおいて、セパレータ層は、無機微粒子とバインダ樹脂を含み、絶縁性接着層は、無機微粒子とバインダ樹脂を含み、かつ、上記バインダ樹脂が、絶縁性接着層は、(ａ)アクリル酸、アクリル酸誘導体、メタクリル酸、およびメタクリル酸誘導体からなる群より選ばれるモノマーであって、ＨＯＭＯが−１０．７１ｅＶ以下、ＬＵＭＯが２．７７ｅＶ以上のモノマーが重合してなる単独重合体、(ｂ)アクリル酸、アクリル酸誘導体、メタクリル酸、およびメタクリル酸誘導体に属し、ＨＯＭＯが−１０．７１ｅＶ以下、ＬＵＭＯが２．７７ｅＶ以上のモノマーから選ばれる２種以上のモノマーが共重合してなる共重合体、(ｃ)前記(ａ)の単独重合体のうち種類が異なる２種以上の単独重合体の混合物、(ｄ)前記(ｂ)の共重合体のうち種類が異なる２種以上の共重合体の混合物、(ｅ)前記(ａ)の単独重合体のうちの少なくとも１種と前記(ｂ)の共重合体のうちの少なくとも１種の混合物、からなる群より選ばれる少なくとも１種を主たる成分として含有しているので、電解液の含液性や浸透性に優れ、かつ、耐酸化性や耐還元性に優れた絶縁性接着層を備えた、信頼性の高い蓄電デバイスを提供することができる。
さらに、絶縁性接着層が、無機微粒子を含有しているので、絶縁性接着層に高い含液性を付与して、蓄電デバイスを製造する工程で、正極層と負極層をセパレータおよび絶縁性接着層を介して積層してなる積層体に、電解液を注液して含浸させる場合において、それに要する時間を短縮して、生産性を向上させることが可能になる。
また、無機微粒子の添加により絶縁性接着層の弾性が増し、外部からの力による変形、それに伴って起こる正極層と負極層の接触による短絡を防いで、信頼性を向上させることができる。
【００１５】
また、本発明の蓄電デバイスにおいて、絶縁接着層の乾燥後の顔料体積濃度ＰＶＣを、セパレータ層の顔料体積濃度ＰＶＣよりも低くすることにより、本発明をより実効あらしめることができる。
【図面の簡単な説明】
【００１６】
【図１】本発明の実施例１にかかる蓄電デバイスの製造方法の一工程において、活物質集電体層上に、活物質層を形成した状態を示す図であって、(ａ)は平面図、(ｂ)は正面断面図である。
【図２】図１に示した集電体層上に、活物質層を覆うようにセパレータ層を形成した状態を示す図であって、(ａ)は平面図、(ｂ)は正面断面図である。
【図３】(ａ)は図２に示したセパレータ層の周囲に絶縁性接着層を印刷した印刷体を示す図であって、(ａ)は平面図、(ｂ)は正面断面図である。
【図４】図３の印刷体を、所定の形状に打ち抜く工程を説明する図であり、、(ａ)は印刷体の切断線の位置を示す平面図、(ｂ)は印刷体を打ち抜くことにより得た正極層を示す平面図、(ｃ)は正極層の正面断面図、(ｄ)は印刷体を打ち抜くことにより得た負極層を示す平面図、(ｅ)は負極層の正面断面図である。
【図５】(ａ)は図４に示した正極層と負極層を、絶縁性接着層が印刷された面を対向させて積層、接着することにより積層体を形成する工程を示す正面断面図、(ｂ)は得られた積層体を示す正面断面図である。
【図６】(ａ)は図５に示した積層体をラミネートフィルムからなる外包材の内部に収納する工程を示す図、(ｂ)は積層体を外包材に収容し、電解液を注入して封止することにより形成された電気二重層キャパシタ（セル）を示す正面断面図である。
【図７】本発明の実施例２にかかる蓄電デバイス（電気二重層キャパシタ）の構成を模式的に示す正面断面図である。
【図８】図７の蓄電デバイスのセパレータ層と絶縁性接着層の配設態様を模式的に示す平面断面図である。
【図９】本発明の実施例２にかかる蓄電デバイス用素子の製造方法の一工程において、基材フィルム上に正極集電体層を形成した状態を示す図であって、(ａ)は平面図、(ｂ)は正面断面図である。
【図１０】図９に示した正極集電体層上に正極活物質層を形成した状態を示す図であって、(ａ)は平面図、(ｂ)は正面断面図である。
【図１１】図１０に示した正極集電体層上にセパレータ層を形成した状態を示す図である。
【図１２】(ａ)は図１１で示したセパレータ層の周囲に絶縁性接着層を配設することにより形成した正極集合シートを示す図、(ｂ)は同様にして形成した負極集合シートを示す図である。
【図１３】正極集合シートと、負極集合シートを互いに対向させて配置した状態を示す図である。
【図１４】正極集合シートと負極集合シートを接合することにより形成した正負極集合シート示す図である。
【図１５】一対の正負極集合シートを互いに対向させて配置した状態を示す図である。
【図１６】一対の正負極集合シートを接合して形成した集合シート積層体を示す図である。
【図１７】図１６の集合シート積層体に正負極集合シートを対向させて配置した状態を示す図である。
【図１８】図１６の集合シート積層体と正負極集合シートとを接合して形成した複合積層体を示す図である。
【図１９】本発明の実施例２で作製した積層集合体の構成を模式的に示す正面断面図である。
【図２０】図１９の積層集合体を分割する工程を説明する正面断面図である。
【図２１】図１９の積層集合体を分割して得た積層体の構成を示す正面断面図である。
【図２２】図２１の積層体に正負極外部端子電極を形成した状態を示す正面断面図である。
【図２３】従来の蓄電デバイス（電気二重層キャパシタ）を示す図である。
【発明を実施するための形態】
【００１７】
以下に本発明の実施の形態を示して、本発明の特徴とするところを詳しく説明する。
【００１８】
本発明の蓄電デバイスを構成する絶縁性接着層（第１の絶縁性接着層）は、アクリル酸、アクリル酸誘導体、メタクリル酸、およびメタクリル酸誘導体からなる群より選ばれる少なくとも１種のモノマーであって、ＨＯＭＯが−１０．７１ｅＶ以下、ＬＵＭＯが２．７７ｅＶ以上のモノマーを重合させてなる、(ａ)アクリル酸、アクリル酸誘導体、メタクリル酸、およびメタクリル酸誘導体からなる群より選ばれるモノマーであって、ＨＯＭＯが−１０．７１ｅＶ以下、ＬＵＭＯが２．７７ｅＶ以上のモノマーが重合してなる単独重合体、(ｂ)アクリル酸、アクリル酸誘導体、メタクリル酸、およびメタクリル酸誘導体に属し、ＨＯＭＯが−１０．７１ｅＶ以下、ＬＵＭＯが２．７７ｅＶ以上のモノマーから選ばれる２種以上のモノマーが共重合してなる共重合体、(ｃ)前記(ａ)の単独重合体のうち種類が異なる２種以上の単独重合体の混合物、(ｄ)前記(ｂ)の共重合体のうち種類が異なる２種以上の共重合体の混合物、(ｅ)前記(ａ)の単独重合体のうちの少なくとも１種と前記(ｂ)の共重合体のうちの少なくとも１種の混合物、からなる群より選ばれる少なくとも１種を主たる成分として含有する絶縁性接着層である。
【００１９】
また、本発明の他の蓄電デバイスを構成する絶縁性接着層（第２の絶縁性接着層）は、上述の第１の絶縁性接着層に、さらに無機微粒子を含有させたものである。
【００２０】
本発明の蓄電デバイスを構成する絶縁性接着層においては、蓄電デバイスに用いられる正極電位に対して十分な耐酸化性、負極電位に対して十分な耐還元性を有する樹脂材料である上述の単独重合体、共重合体、それらの混合体を形成するためのモノマーとして、ＨＯＭＯが−１０．７１ｅＶ以下、ＬＵＭＯが２．７７ｅＶ以上のアクリル酸、アクリル酸誘導体、メタクリル酸、およびメタクリル酸誘導体を用いる。すなわち、本発明では、上述の単独重合体、共重合体もしくはその混合物を得るために用いるモノマーを、ＨＯＭＯ（Highest Occupied Molecular Orbital）の値と、ＬＵＭＯ（Lowest Unoccupied Molecular Orbital）の値によって規定している。
【００２１】
アクリル系樹脂およびメタクリル系樹脂は様々な側鎖構造を有し、それぞれが異なるガラス転移温度を有するため、側鎖構造を適宜選択することにより、必要な接着温度に応じた樹脂設計を行うことができる。
【００２２】
またモノマーであるアクリル酸、アクリル酸誘導体、メタクリル酸、メタクリル酸誘導体は容易に共重合させることが可能であり、ガラス転移温度などの設計は事実上制限がない。この点で絶縁性接着層に用いる樹脂成分として最適な材料であるということができる。
【００２３】
さらにアクリル酸、アクリル酸誘導体、メタクリル酸、メタクリル酸誘導体のモノマーを重合させた高分子は、種々の溶媒に溶解させることが可能であり、絶縁性接着層を形成する段階で用いられる接着材料（すなわち、絶縁性接着層形成用のペースト、あるいは無機微粒子を含む場合のスラリーなど）の設計の選択肢を増やすことができるという利点がある。また、安価な溶媒の選択が可能であるうえプロセスに応じて最適な溶媒の選択が容易である。したがって、採用するプロセスに最適な粘度や沸点の溶媒を選択することで生産性に優れた工法の採用が可能になる。これは、例えばフッ素樹脂などの単独重合体と比較してアクリル酸、アクリル酸誘導体、メタクリル酸、メタクリル酸誘導体の単独重合体はそもそも可溶な溶媒の種類が多いこともあるが、前述したとおりモノマーの種類が多く、共重合により特性の調整が容易であるため、特定の溶媒を使用したい場合には、その溶媒に合わせてそれに可溶な樹脂の組成を決定することができることから、溶媒選択の幅が非常に広く、有利である。
【００２４】
本発明の蓄電デバイスを構成する絶縁性接着層は、リチウムイオン二次電池、電気二重層キャパシタなどの蓄電デバイス中での使用を前提としている。このため耐酸化性、耐還元性に優れる樹脂が用いられていることが必要である。そこで、耐酸化性、耐還元性の指標としてＨＯＭＯ（Highest Occupied Molecular Orbital）の値と、ＬＵＭＯ（Lowest Unoccupied Molecular Orbital）の値を用いる。
【００２５】
各種の樹脂材料に関し、計算により求めたＨＯＭＯの値とＬＵＭＯの値を表１，表２Ａ，表２Ｂ，表３Ａ，表３Ｂに示す。
なお、表１は、ポリオレフィン系樹脂、その他電池用バインダに使われる樹脂、およびアクリル酸エステルとメタクリル酸エステルの代表的な材料のＨＯＭＯとＬＵＭＯの関係をまとめて示している。
また、表２Ａ，表２Ｂはアクリル酸および各種のアクリル酸誘導体のＨＯＭＯとＬＵＭＯの値を示し、表３Ａ，表３Ｂはメタクリル酸および各種のメタクリル酸誘導体のＨＯＭＯとＬＵＭＯの値を示している。
【００２６】
表２Ａ，２Ｂの試料番号１〜２０のモノマーは、ＨＯＭＯとＬＵＭＯの値が本発明の要件を満たすモノマーであり、試料番号２１〜３１はＨＯＭＯとＬＵＭＯの値の少なくとも一方が本発明の要件を満たさないモノマーである。
また、表３Ａ，３Ｂの試料番号１０１〜１２０のモノマーは、ＨＯＭＯとＬＵＭＯの値が本発明の要件を満たすモノマーであり、試料番号１２１〜１３１はＨＯＭＯとＬＵＭＯの値の少なくとも一方が本発明の要件を満たさないモノマーである。
【００２７】
【表１】
0005845896.tif 000002
【００２８】
【表２Ａ】
0005845896.tif 000003
【００２９】
【表２Ｂ】
0005845896.tif 000004
【００３０】
【表３Ａ】
0005845896.tif 000005
【００３１】
【表３Ｂ】
0005845896.tif 000006
【００３２】
本計算では、量子化学計算プログラムGaussian03を使用した。まず、分子構造の最適化計算を行って、その分子の安定な構造を決定した。その後、その安定構造を用いて、ＨＯＭＯ／ＬＵＭＯのエネルギー準位を計算した。それぞれの計算における条件は、次の通りである。構造最適化計算では、B3LYP法を用い、原子軌道の基底関数には3-21G＊を使用した。また、ＨＯＭＯ／ＬＵＭＯのエネルギー準位の計算には、Hartree-Fock法を用い、原子軌道の基底関数には6-311Gを使用した。
【００３３】
一般にアクリル酸、アクリル酸誘導体、メタクリル酸、メタクリル酸誘導体などのモノマーは、リチウムイオン電池のセパレータに使用され、正極と接触する部分においても分解が生じないことが知られているポリオレフィン系高分子樹脂（ポリエチレン、ポリプロピレン）と比較して低いか、あるいは同等のＨＯＭＯを有している（ＨＯＭＯの値が小さいほど酸化されにくい）（表１、表２Ａ，２Ｂ、表３Ａ，３Ｂ参照）。また、ＬＵＭＯについても、リチウムイオン電池の負極層のバインダなどに広く使用されるＣＭＣ（カルボキシメチルセルロース）、ＰＶＤＦ（ポリフッ化ビニリデン）よりも高い値を示している（ＬＵＭＯの値が大きいほど還元されにくい）（表１、表２Ａ，２Ｂ、表３Ａ，３Ｂ参照）。
なお、本発明の蓄電デバイスを構成する絶縁性接着層に用いられる単独重合体、共重合体、およびそれらの混合体は、上述のようなＨＯＭＯとＬＵＭＯの値を有するモノマーが重合、あるいは共重合したものであるが、そのような単独重合体、共重合体、およびそれらの混合体も、モノマーの場合と同様の耐酸化性および耐還元性を有している。
【００３４】
ただし、高エネルギー密度のリチウムイオン二次電池や電気二重層キャパシタで使用する場合、ＨＯＭＯが−１０．７１ｅＶ以下、ＬＵＭＯが２．７７ｅＶ以上であることが必要である。
このＨＯＭＯ、ＬＵＭＯの値は、現在リチウムイオン二次電池において使用されている樹脂を基準に定めたものである。すなわち、ＨＯＭＯの値を−１０．７１ｅＶ以下としたのは、一般的なセパレータ材料であるポリプロピレンのＨＯＭＯを考慮し、また、ＬＵＭＯの値を２．７７ｅＶ以上としたのは、正極層、負極層のいずれにも使用できるバインダ材料であるＰＶＤＦのＬＵＭＯを考慮したものである（表２Ａ，２Ｂ、表３Ａ，３Ｂ参照）。
【００３５】
なお、ＨＯＭＯが−１０．７１ｅＶ以下、ＬＵＭＯが２．７７ｅＶ以上である場合には、４Ｖ級の高エネルギー密度のリチウムイオン電池にも使用することが可能である。
したがって、適切なＨＯＭＯの値と、ＬＵＭＯの値を有するモノマーを選択することにより、蓄電デバイス中の絶縁性接着層用の樹脂として、支障なく、好適に使用することができる。
【００３６】
このように、本発明において用いられる樹脂、すなわち、アクリル酸、アクリル酸誘導体、メタクリル酸、メタクリル酸誘導体の単独重合体、共重合体、およびそれらの混合体は、高エネルギー密度のリチウム系電池に用いる樹脂として必要な耐酸化性と耐還元性を備えており、リチウムイオン二次電池や電気二重層キャパシタなどの蓄電デバイス内において、酸化や還元によって分解しにくい樹脂である。
【００３７】
また、本発明の蓄電デバイスの絶縁性接着層を構成するアクリル酸、アクリル酸誘導体、メタクリル酸、メタクリル酸誘導体（モノマー）を重合させた高分子（単独重合体、共重合体、それらの混合物など）は非晶性であるか、または結晶性であっても結晶化度は低く、ガラス転移温度以上になると高分子鎖は自由に運動し、ガラス転移温度以上では容易に接着することが可能である。ところでアクリル酸誘導体やメタクリル酸誘導体は多様な側鎖構造を持ち、ガラス転移温度もそれに従い様々である。例えば、ガラス転移温度の例として、ポリメタクリル酸：２２８℃、シンジオタクチックポリメタクリル酸メチル１０５℃，ポリメタクリル酸オクタデシル−１８０℃などが挙げられる。
【００３８】
しかし、アクリル酸誘導体やメタクリル酸誘導体などの反応性は比較的よく似ているために、容易に共重合させることが可能であり、モノマーと共重合組成比の選択により、広範囲でのガラス転移温度の設計が可能である。つまり、接着材料として使用する場合に要求される、接着温度に対応した組成の樹脂設計を行うことができる点で非常に有効な樹脂材料である。例えば、瞬間的な接着性（タック）のない接着材料が必要な場合に、ガラス転移温度が室温以上になるように、共重合によりガラス転移温度を制御するといったことを容易に行うことができる。よって上述の樹脂材料は、絶縁性接着層のような接着性が要求される状況での使用に適する材料である。
【００３９】
また、本発明の蓄電デバイスを構成する絶縁性接着層においては、蓄電デバイスに用いられる電解液の含液性や浸透性の向上などを目的として、セラミック粉末に代表される無機微粒子を含有させることができる。そのような無機微粒子としては、アルミナ粉末、シリカ粉末などが好適な例として挙げられる。ただし、さらに他の無機微粒子を含有させることも可能である。
【実施例１】
【００４０】
この実施例１では、本発明の蓄電デバイスを構成する絶縁性接着層の特性を評価するため、特性評価用の蓄電デバイス（電気二重層キャパシタ）を作製した。具体的には、本発明の要件を備えたモノマーであるメタクリル酸ブチル（メタクリル酸ｎ−ブチル）を重合させた高分子樹脂であるポリメタクリル酸ブチルと無機微粒子を含む複合材料からなる絶縁性接着層を備えた特性評価用の蓄電デバイス（電気二重層キャパシタ）と、本発明の要件を備えていないモノマーであるメタクリル酸ベンジルを重合させたポリメタクリル酸ベンジルと無機微粒子を含む複合材料からなる絶縁性接着層を備えた特性評価用の蓄電デバイス（電気二重層キャパシタ）を作製した。以下に説明を行う。
【００４１】
[１]正極層（負極層）集電体層の用意
まず、正極層用および負極層用の集電体（活物質集電体層）として、厚みが２０μｍのアルミニウム箔を用意した。
【００４２】
[２］活物質層用スラリーの作製
活性炭（ＢＥＴ比表面積１６６８ｍ2／ｇ、平均細孔直径１．８３ｎｍ、平均粒子径（Ｄ50）１．２６μｍ）２９．０ｇと、カーボンブラック（東海カーボン株式会社製「トーカブラック＃３８５５」、ＢＥＴ比表面積９０ｍ2／ｇ）２．７ｇとを秤量して、１０００ｍｌのポットに投入し、さらに直径２．０ｍｍのＰＳＺ製粉砕メディアおよび２８６ｇの脱イオン水を投入した後、転動ボールミルを用いて１５０ｒｐｍで４時間混合して分散を行った。
それから、ポットに３．０ｇのカルボキシメチルセルロース（ダイセル化学工業株式会社製「ＣＭＣ２２６０」）と３８．８重量％のポリアクリレート樹脂水溶液２．０ｇを投入し、さらに２時間混合することにより活物質層用スラリーを作製した。
【００４３】
[３]活物質層用スラリーの塗工
版厚５μｍの＃５００メッシュスクリーン印刷版を使用し、図１(ａ)，(ｂ)に示すように、活物質集電体層（正極集電体層１１１（負極集電体層１２１））上に、上記の方法で作製した活物質層用スラリーをスクリーン印刷し、１００℃にて３０分乾燥して、厚さ６μｍの正極活物質層１１２（負極活物質層１２２）を形成した。
【００４４】
[４]セパレータ層用スラリーの作製
５００ｍｌのポットにシリカ粉末（電気化学工業（株）製、平均粒子径（Ｄ50）０．７μｍ）を５０ｇと、溶剤としてメチルエチルケトンを５０ｇ投入した。さらに直径５ｍｍのＰＳＺ製粉砕メディアを入れ、転動ボールミルを用いて１５０ｒｐｍで１６時間混合し、分散を行った。その後、ＰＶＤＦのバインダ溶液（クレハ製  Ｌ＃１１２０、分子量２８万、１２重量％溶液）を上記ポットに投入し、転動ボールミルを用いて１５０ｒｐｍで４時間混合し、乾燥後のＰＶＣが８０％のセパレータ層用スラリーを作製した。
【００４５】
なお、顔料体積濃度ＰＶＣ（Pigment Volume Concentration）は、下記の式（１）により求められる値である。
ＰＶＣ＝（無機微粒子の体積）／（無機微粒子の体積＋バインダ樹脂の体積）×１００    ……（１）
ただし、
無機微粒子の体積＝無機微粒子の重量／無機微粒子の密度
バインダ樹脂の体積＝バインダ樹脂の重量／バインダ樹脂の密度
【００４６】
[５]セパレータ層用スラリーの塗工
版厚５μｍの＃５００メッシュスクリーン印刷版を使用し、上記の方法で作製したセパレータ層用スラリーを、図２(ａ)，(ｂ)に示すように、正極活物質層１２１（負極活物質層１２２）上に塗工し、１２０℃にて３０分乾燥することにより、厚さ３μｍのセパレータ層１１３（１２３）を形成した。
【００４７】
[６]絶縁性接着層用スラリーの作製
５００ｍｌのポットに球状アルミナ粉末（電気化学工業（株）製、平均粒子径（Ｄ50）０．３μｍ）を１００ｇと、溶剤としてＮＭＰを８０ｇ投入した。さらに直径５ｍｍのＰＳＺ製粉砕メディアを入れ、転動ボールミルを用いて１５０ｒｐｍで１６時間混合し、分散を行った。
【００４８】
その後、本発明の要件を備えたモノマーであるメタクリル酸ブチル（メタクリル酸ｎ−ブチル）を重合させてなる高分子樹脂であるポリメタクリル酸ブチル（Ａｌｄｒｉｃｈ、分子量３３７０００）をＮＭＰに溶解した２０重量％ＮＭＰ溶液（バインダ溶液）を１１３ｇ投入し、転動ボールミルを用いて１５０ｒｐｍで４時間混合し、乾燥後のＰＶＣが４０％の絶縁性接着層用スラリーを作製した。
なお、この絶縁性接着層用スラリーに用いたポリメタクリル酸ブチル（メタクリル酸ｎ−ブチル）は、ＨＯＭＯ＝−１１．８０ｅＶ、ＬＵＭＯ＝３．９８ｅＶと、本発明の要件（ＨＯＭＯが−１０．７１ｅＶ以下、ＬＵＭＯが２．７７ｅＶ以上）を備えたモノマーである（表３Ａ、試料番号１０５参照）。
また、
【００４９】
同様の方法で、ＰＶＣ４０％のポリメタクリル酸ベンジル（Ａｌｄｒｉｃｈ、分子量７００００）を用いたセパレータ層用スラリーを作製した。なお、ポリメタクリル酸ベンジルは、ＨＯＭＯ＝−９．３５ｅＶ、ＬＵＭＯ＝３．３２と、本発明の要件を備えていないモノマーである（表３Ｂ、試料番号１２１参照）。
【００５０】
[７]絶縁性接着層用スラリーの塗工
版厚５μｍの＃５００メッシュスクリーン印刷版を使用し、上記の方法で作製した絶縁性接着層用スラリーを、図３(ａ)，(ｂ)に示すように、セパレータ層１１３（１２３）を取り囲む領域の正極集電体層１１１（負極集電体層１２１）上に塗工し、１２０℃にて３０分乾燥し、セパレータ層１１３（１２３）を取り囲む領域に、厚さ３μｍの絶縁性接着層１１４（１２４）を形成した。
【００５１】
[８]印刷体の打ち抜き
上記[７]で作製した活物質集電体層上に、活物質スラリー、セパレータ層用スラリーおよび絶縁性接着層用スラリーが印刷された印刷体を金型トムソン刃とハンドプレスを用いて、図４(ａ)，(ｂ)，(ｃ)，(ｄ)，(ｅ)に示すように、所定の形状に打ち抜き、正極層１１５と負極層１２５を作製した。
なお、この打ち抜きの工程では、正極層１１５および負極層１２５を構成する、分割後の正極集電体１１１と負極集電体１２１に、接続用の端子として機能する突出部１１１ａ，１２１ａが形成されるように打ち抜きを行っている。
【００５２】
正極層１１５は、図４(ｂ)，(ｃ)に示すように、正極集電体層１１１と、その表面に形成された正極活物質層１１２と、セパレータ層１１３と、絶縁性接着層１１４とを備えている。
また、負極層１２５は、図４(ｄ)，(ｅ)に示すように、負極集電体層１２１と、その表面に形成された負極活物質層１２２と、セパレータ層１２３と、絶縁性接着層１２４とを備えている。
【００５３】
[９]積層体の作製
上記[８]で作製した正極層１１５と、負極層１２５とを、図５(ａ)，(ｂ)に示すような姿勢で、各種スラリーの塗布された方の面が互いに対向するように配置し、端部を粘着テープ（図示せず）で固定することにより、積層体１０６を作製した。
なお、この実施例１では、図４に示す、正極集電体１１１と負極集電体１２１の突出部１１１ａ，１２１ａに、図５(ａ)，(ｂ)に示すように、Ａｌタブを引き出し電極１１６，１２６として接続している。
【００５４】
[１０]電気二重層キャパシタの作製
図６に示すように、[９]で作製した積層体１０６を、アルミニウム層を中間層として含むラミネートフィルムからなる外包材１０７の内部に収納した。
それから、電解液（この実施例１ではＥＭＩＴＦＳＩ（1-Ethyle-3-methylimidazolium bis (trifluoromethanesulfonyl) imide）１０９を外包材１０７の内部に注入した後、外包材の開口部を封止することにより、電気二重層キャパシタ（セル）Ａを作製した（図６(ｂ)）。
【００５５】
[１１]電気二重層キャパシタの充電と絶縁性接着層の耐酸化・耐還元性評価
上述のようにして作製した電気二重層キャパシタ（セル）Ａを、電圧が２．７５Ｖになるまで充電した。その後、電圧を２．７５Ｖに維持した状態で９６時間保持した後、状態を目視観察した。
【００５６】
その結果、本発明の要件を備えていないモノマーであるポリメタクリル酸ベンジルを用いた電気二重層キャパシタ（セル）の場合、外包材の体積膨張が生じていることが確認された。これは、絶縁性接着層の酸化分解によるガスの発生により、内圧が上昇したことによるもので、好ましくない現象である。
【００５７】
一方、本発明の要件を備えたモノマーとして、ポリメタクリル酸ブチルを用いた電気二重層キャパシタ（セル）の場合には、体積膨張がまったく認められなかった。これは絶縁性接着層の酸化分解や還元分解が発生していないことを示すものであり、好ましい結果である。
【実施例２】
【００５８】
この実施例２では、本発明の要件を備えたモノマーであるメタクリル酸ブチル（メタクリル酸ｎ−ブチル）を重合させてなる高分子樹脂であるポリメタクリル酸ブチルを用いた絶縁性接着層を備えた蓄電デバイス（電気二重層キャパシタ）を作製した。
【００５９】
図７は、本発明の実施例２にかかる蓄電デバイス（電気二重層キャパシタ）を示す正面断面図、図８は、セパレータ層と絶縁性接着層の配設態様を模式的に示す平面断面図である。
【００６０】
この実施例２の電気二重層キャパシタＢは、図７に示すように、正極集電体層２１ａの両面に正極活物質２１ｂを設けた正極層２１と、負極集電体層４１ａの両面に負極活物質４１ｂを設けた負極層４１とを、セパレータ層１１および絶縁性接着層３１を介して積層することにより形成された積層体１を備えている。積層体１の第１の端面２および第２の端面３には、正極外部端子電極２１ｔおよび負極外部端子電極４１ｔが形成されている。そして、積層体１は、電解液とともに、蓋体７０ａ、ベース部７０ｂからなるパッケージ７０に収容されている。また、パッケージ７０には、両端から下面側に回り込むように、正極パッケージ電極６１および負極パッケージ電極６２が形成されている。
【００６１】
そして、この実施例２の電気二重層キャパシタＢにおいては、図７，８に示すように、絶縁性接着層３１が、セパレータ層１１の周囲を取り囲む領域に配設されており、正極層２１および負極層４１は、セパレータ層１１と、セパレータ層１１の周囲を取り囲む領域に配設された絶縁性接着層３１を介して積層されている。
【００６２】
より具体的には、この実施例２では、正極層２１を構成する正極集電体層２１ａと負極層４１を構成する負極集電体層４１ａが絶縁性接着層３１を介して積層され、正極層２１を構成する正極活物質層２１ｂと負極層４１を構成する負極活物質層４１ｂがセパレータ層１１を介して積層され、正極活物質層２１ｂと負極活物質層４１ｂとは全領域がセパレータ層１１を介して対向し、かつ、正極活物質層２１ｂと負極活物質層４１ｂの周囲の正極集電体層２１ａと負極集電体層４１ａとが、絶縁性接着層３１を介して積層されている。
【００６３】
そして、この絶縁性接着層３１は、無機微粒子であるアルミナと、高分子樹脂であるポリメタクリル酸ブチルを含む複合材料から形成されている。
以下に、この電気二重層キャパシタの製造方法について説明する。
【００６４】
＜電気二重層キャパシタの製造＞
[工程１］
離型層としてワックスが塗布された基材ＰＥＴフィルム上に、厚さ０．５μｍのアルミニウム層を蒸着により形成した。
そして、このアルミニウム層の表面に、スクリーン印刷によりエッチングマスク用のレジストをパターン塗布し、乾燥した。エッチングマスク用のレジストとしては、関西ペイント製アレスＳＰＲを用いた。
それから、エッチングマスク用のレジストパターンが形成されたアルミニウム層を、４０℃の塩化第二鉄水溶液に浸漬し、アルミニウム層をパターニングした。
次に、パターニングされたアルミニウム層を、有機溶剤中に浸漬し、エッチングマスク用のレジストを剥離した後、硫酸とフッ酸の混合水溶液に浸漬して、アルミニウム層表面の酸化層を取り除くことにより、図９(ａ)，(ｂ)に示すように、複数の正極集電体層２１ａを基材ＰＥＴフィルム１００上に形成した。
【００６５】
[工程２］
(１)活物質層用スラリーの作製
活性炭（ＢＥＴ比表面積１６６８ｍ2／ｇ、平均細孔直径１．８３ｎｍ、平均粒子径（Ｄ50）１．２６μｍ）２９．０ｇと、カーボンブラック（東海カーボン株式会社製「トーカブラック＃３８５５」、ＢＥＴ比表面積９０ｍ2／ｇ）２．７ｇとを秤量して、１０００ｍｌのポットに投入し、さらに直径２．０ｍｍのＰＳＺ製粉砕メディアおよび２８６ｇの脱イオン水を投入した後、転動ボールミルを用いて１１５０ｒｐｍで４時間混合して分散を行った。
それから、ポットに３．０ｇのカルボキシメチルセルロース（ダイセル化学工業株式会社製「ＣＭＣ２２６０」）と３８．８重量％のポリアクリレート樹脂水溶液２．０ｇを投入し、さらに２時間混合することにより活物質層用スラリーを作製した。
【００６６】
(２)活物質層用スラリーの塗工
版厚５μｍの＃５００メッシュスクリーン印刷版を使用し、図９(ａ)，(ｂ)に示した正極集電体層２１ａ上の活物質層塗工部に、上記の方法で作製した活物質層用スラリーをスクリーン印刷し、１００℃にて３０分乾燥して、厚さ６μｍの正極活物質層２１ｂを形成することにより、図１０(ａ)，(ｂ)に示すように、正極集電体層２１ａと正極活物質層２１ｂとを備えた正極層２１を形成した。
【００６７】
なお、正極活物質層２１ｂは、図７に示すように、積層体１の第１の端面２において正極外部端子電極２１ｔに直接接続されないように第１の端面２から所定の距離だけ後退した領域に形成されるようにした。すなわち、活物質層用スラリーを印刷するにあたり、後述の工程６において切断されたときに、その切断面から所定の幅の未塗工領域が形成されるように活物質層用スラリーをスクリーン印刷した。  
【００６８】
［工程３］
(１)セパレータ層用スラリーの作製
５００ｍｌのポットに球状アルミナ粉末（電気化学工業（株）製、平均粒子径（Ｄ50）０．３μｍ）を１００ｇと、溶剤としてＮＭＰを８０ｇ投入した。さらに直径５ｍｍのＰＳＺ製粉砕メディアを入れ、転動ボールミルを用いて１５０ｒｐｍで１６時間混合し、分散を行った。その後、ＰＶＤＦ−ＨＦＰ（アルケマ製  Ｋｙｎａｒ２８０１）の２０重量％ＮＭＰ溶液６７．８ｇを投入し、転動ボールミルを用いて１５０ｒｐｍで４時間混合し、ＰＶＣ（顔料体積濃度）が８０％のセパレータ層用スラリー（セパレータ層用材料）を作製した。
【００６９】
(２)セパレータ層用スラリーの塗工
版厚５μｍの＃５００メッシュスクリーン印刷版を使用し、上記の方法で作製したセパレータ層用スラリーを正極層２１上（詳しくは正極活物質層２１ｂ上）に塗工し、１２０℃にて３０分乾燥することにより、厚さ３μｍのセパレータ層１１を形成した（図１１）。
【００７０】
［工程４］
(１)絶縁性接着層用スラリーの作製
５００ｍｌのポットに球状アルミナ粉末（電気化学工業（株）製、平均粒子径（Ｄ50）０．３μｍ）を５０ｇと、溶剤としてＮＭＰを４０ｇ投入した。さらに直径５ｍｍのＰＳＺ製粉砕メディアを入れ、転動ボールミルを用いて１５０ｒｐｍで１６時間混合し、分散を行った。その後、本発明の要件を備えたモノマーであるメタクリル酸ブチル（メタクリル酸ｎ−ブチル）を重合させてなる高分子樹脂であるポリメタクリル酸ブチル（Ａｌｄｒｉｃｈ，分子量３３７０００）を、ＮＭＰに溶解した２０重量％ＮＭＰ溶液（バインダ溶液）を１１３ｇ投入し、転動ボールミルを用いて１５０ｒｐｍで４時間混合し、乾燥後のＰＶＣが４０％の絶縁性接着層用スラリーを作製した。
【００７１】
(２)絶縁性接着層用スラリーの塗工
版厚５μｍの＃５００メッシュスクリーン印刷版を使用し、上記の方法で作製した絶縁性接着層用スラリーをセパレータ層１１を取り囲む領域の正極集電体層２１ａ上および基材ＰＥＴフィルム１００上に塗工し、１２０℃にて３０分乾燥し、厚さ１０μｍの絶縁性接着層３１を形成した。
以上のようにして、図１２(ａ)に示すように、正極集電体層２１ａとその表面に形成された正極活物質層２１ｂからなる正極層２１と、セパレータ層１１と、絶縁性接着層３１とを備えた正極集合シート２０を基材ＰＥＴフィルム１００上に形成した。
【００７２】
同様にして、図１２(ｂ)に示すように、負極集電体層４１ａとその表面に形成された負極活物質層４１ｂからなる負極層４１と、セパレータ層１１と、絶縁性接着層３１とを備えた負極集合シート４０を基材ＰＥＴフィルム１００上に形成した。
【００７３】
［工程５］
そして、正極集合シート２０と負極集合シート４０とを、図１３に示すように、セパレータ層１１や絶縁性接着層３１が形成された面（基材ＰＥＴフィルム１００側とは逆側の面）が互いに対向するように配設し、熱圧着した。このとき、正極集合シート２０を、正極集電体２１ａ（と負極集電体４１ａ）の位置が互いに左右方向（図１３上）にずれるような態様で対向させ、熱圧着した。
これにより、図１４に示すように、正極集合シート２０と負極集合シート４０とが接合された正極負極集合シート５１が得られる。
なお、熱圧着は、加圧板の温度を８０℃、加圧の圧力を２０ＭＰａとし、加圧時間はそれぞれ３０秒とした。
【００７４】
次に、図１５に示すように、２つの正極負極集合シート５１どうしを、一方の正極負極集合シート５１が、上下方向が逆向きになるようにして配置するとともに、対向する面側の基材ＰＥＴフィルムを剥離して両者を接合させ、熱圧着することにより、図１６に示すような集合シート積層体５２を作製した。
熱圧着は、加圧板の温度を１５０℃、加圧の圧力を２０ＭＰａとし、加圧時間はそれぞれ２分とした。
【００７５】
さらに、図１７に示すように、集合シート積層体５２に正極負極集合シート５１を対向させ、熱圧着することにより、図１８に示すように、３つの正極負極集合シート５１からなる複合積層体５３を作製した。
【００７６】
その後、同様にして正極負極集合シート５１の熱圧着を繰り返し、逐次圧着を行った。これにより、図１９に示すような、正極層２１と負極層４１が、セパレータ層１１および絶縁性接着層３１を介して積層され、かつ、正極層２１と負極層４１が絶縁性接着層３１によって接合された積層集合体５０を得た。
【００７７】
［工程６］
次に、積層集合体５０を、ダイサーにより図２０の裁断線Ｄ１に沿って裁断し、個片化することにより、図２１に示すような構造を有する積層体１を作製した。
この積層体１の寸法は、長さ４．７ｍｍ、幅３．３ｍｍとなるようにした。
【００７８】
［工程７］
次に、図２２に示すように、積層体１の第１の端面２に正極外部端子電極２１ｔを、第２の端面３に負極外部端子電極４１ｔを、それぞれＡｌスパッタにより形成した。
【００７９】
［工程８］
第１の端面２および第２の端面３に形成された、正極外部端子電極２１ｔおよび負極外部端子電極４１ｔに、導電性粒子として金を含有する導電性接着剤（図示せず）をディッピングにより塗布した。それから、図７に示すように、塗布した導電性接着剤がそれぞれ正極パッケージ電極６１および負極パッケージ電極６２に接続されるように、積層体１をパッケージ７０のベース部７０ｂに配置して、１７０℃で１０分加熱して、導電性接着剤を硬化させた。
【００８０】
［工程９］
そして、図７に示すパッケージ７０の内部に電解液を注液して、封止した。ここでは、電解液として、１−エチル−３−メチルイミダゾリウムテトラフルオロボレートを減圧下で注液した。そして、パッケージ７０のベース部７０ｂ上面に、ベース部７０ｂと同じく液晶ポリマー製の蓋体７０ａを配置し、パッケージ７０のベース部７０ｂの枠体部分に沿ってレーザー照射することにより、ベース部７０ｂと蓋体７０ａを溶着した。
これにより、図７に示すような構成を備えた蓄電デバイス（電気二重層キャパシタ）Ｂを得た。
【００８１】
以上のようにして作製した電気二重層キャパシタＢの電気化学特性は、直流容量が５．５２ｍＦであった。
上述のように、本発明の要件を備えた絶縁性接着層を用いることにより、積層工程において、比較的低温、短時間の熱圧着を行うだけで、効率のよい積層を行うことが可能になる。また溶媒選択範囲が広く、プロセスに応じて溶媒を変更することができる。したがって、採用するプロセスに最適な粘度や沸点などを有する溶媒を選択することで生産性に優れた工法の採用が可能になる。
【００８２】
なお、実施例では、本発明の要件を備えた高分子樹脂として、メタクリル酸ｎ−ブチル（モノマー）が重合したポリメタクリル酸ブチルを用いたが、表２および３に示すような、アクリル酸、アクリル酸誘導体、メタクリル酸、メタクリル酸誘導体のうち、本発明の要件を満たすものの単独重合体、共重合体、それらの混合物などを適宜選択して用いることにより、実施例の場合と同様に、絶縁性接着層の酸化分解や還元分解が発生せず、体積膨張の生じない電気二重層キャパシタ（セル）を形成することができる。
【００８３】
なお、上記実施例では、図６(ｂ)、図７に示すような電気二重層キャパシタの絶縁性接着層を例にとって説明したが、本発明の蓄電デバイスは、電気二重層キャパシタに限られるものではなく、リチウムイオン二次電池、リチウムイオンキャパシタなどにも適用することができる。
すなわち、リチウムイオン二次電池およびリチウムイオンキャパシタには、いずれも、正極層と負極層とがセパレータ層および絶縁性接着層を介して積層され、電解液とともに外包材内に収容された構造を有するものがある。そして、これらの絶縁性接着層に本発明の蓄電デバイスにおいて用いられているような高分子樹脂を含む材料を用いることができる。
なお、リチウムイオン二次電池、あるいは、リチウムイオンキャパシタとしては、例えば、以下のような構成のものが例示される。
【００８４】
＜リチウムイオン二次電池＞
リチウムイオン二次電池では、正極集電体層として、例えば、アルミニウム箔を用い、そのアルミニウム箔上にリチウム複合酸化物を含む合剤層を正極活物質層として設けた電極を正極層として用いる。
また、負極集電体層として、例えば、銅箔を用い、その銅箔上にグラファイトを含む合剤層を負極活物質層として設けた電極を負極層として用いる。
そして、正極層と負極層とを、上述の実施例の場合のように、セパレータ、および、本発明の要件を備えた絶縁性接着層を介して積層して積層体を形成するとともに、例えば、エチレンカーボネートとジエチルカーボネートの混合溶媒に１ｍｏｌ／ｌのＬｉＢＦ4を溶解させたものを電解液（非水電解液）として使用することにより、リチウムイオン二次電池を得ることができる。
【００８５】
＜リチウムイオンキャパシタ＞
リチウムイオンキャパシタでは、正極集電体層として、例えば、アルミニウム箔を用い、そのアルミニウム箔上に活性炭を含む合剤層を正極活物質層として設けた電極を正極層として用いる。
また、負極集電体層として、例えば、銅箔を用い、その銅箔上にグラファイトを含む合剤層を負極活物質層として設けた電極を負極層とし、その負極層にさらにリチウムイオンをプレドープする。
そして、正極層と負極層とを、上述の実施例の場合のように、セパレータ、および、本発明の要件を備えた絶縁性接着層を介して積層して積層体を形成するとともに、例えば、エチレンカーボネートとジエチルカーボネートの混合溶媒に１ｍｏｌ／ｌのＬｉＢＦ4を溶解させたものを電解液（非水電解液）として使用することにより、リチウムイオンキャパシタを得ることができる。
【００８６】
なお、本発明は、上記の実施形態や実施例に限定されるものではなく、絶縁性接着層に用いる高分子樹脂の種類や配合割合、無機微粒子の種類や配合割合、正極層や負極層の構成材料や形成方法、蓄電要素の具体的な構成（正極層、負極層、セパレータの積層態様や積層数など）、電解液の種類などに関し、発明の範囲内において、種々の応用、変形を加えることが可能である。
【符号の説明】
【００８７】
１０６                積層体
１０７                ラミネートフィルムからなる外包材
１０９                電解液
１１１（１２１）      活物質集電体層  
１１２                正極活物質層
１１３（１２３）      セパレータ層
１１４（１２４）      絶縁性接着層
１１５                正極層
１１６（１２６）      引き出し電極
１２２                負極活物質層
１２５                負極層
１                    積層体
２，３                端面
１１                  セパレータ層
２０                  正極集合シート
２１                  正極層
２１ａ                正極集電体層
２１ｂ                正極活物質層
２１ｔ                正極外部端子電極
３１                  絶縁性接着層
４０                  負極集合シート
４１                  負極層
４１ａ                負極集電体層
４１ｂ                負極活物質層
４１ｔ                負極外部端子電極
５０                  積層集合体
５１                  正極負極集合シート
５２                  集合シート積層体
５３                  複合積層体
６１                  正極パッケージ電極
６２                  負極パッケージ電極
７０                  パッケージ
７０ａ                蓋体
７０ｂ                ベース部
１００                基材ＰＥＴフィルム
Ａ，Ｂ                電気二重層キャパシタ
Ｄ１                  裁断線
【図１】
0005845896.tif 000007
【図２】
0005845896.tif 000008
【図３】
0005845896.tif 000009
【図４】
0005845896.tif 000010
【図５】
0005845896.tif 000011
【図６】
0005845896.tif 000012
【図７】
0005845896.tif 000013
【図８】
0005845896.tif 000014
【図９】
0005845896.tif 000015
【図１０】
0005845896.tif 000016
【図１１】
0005845896.tif 000017
【図１２】
0005845896.tif 000018
【図１３】
0005845896.tif 000019
【図１４】
0005845896.tif 000020
【図１５】
0005845896.tif 000021
【図１６】
0005845896.tif 000022
【図１７】
0005845896.tif 000023
【図１８】
0005845896.tif 000024
【図１９】
0005845896.tif 000025
【図２０】
0005845896.tif 000026
【図２１】
0005845896.tif 000027
【図２２】
0005845896.tif 000028
【図２３】
0005845896.tif 000029